(57)【要約】【課題】  本発明は、含水分環境下で使用される触媒、更には窒素酸化物還元触媒として高い触媒活性を示すＡＦＸ構造のシリコアルミノリン酸塩を提供することを目的とする。【解決手段】  固体酸量が０．９０ｍｍｏｌ／ｇ以上であり、銅を含有するＡＦＸ構造のシリコアルミノリン酸塩。このような銅を含有するＡＦＸ構造のシリコアルミノリン酸塩は、ＡＦＸ構造のシリコアルミノリン酸塩と、銅含有アルコールとを混合する混合工程、を有することを特徴とする製造方法により得ることができる。【選択図】なし【特許請求の範囲】
【請求項１】
固体酸量が０．９０ｍｍｏｌ／ｇ以上であり、銅を含有するＡＦＸ構造のシリコアルミノリン酸塩。
【請求項２】
銅の含有量が０．５重量％以上であることを特徴とする請求項１に記載のシリコアルミノリン酸塩。
【請求項３】
ＡＦＸ構造のシリコアルミノリン酸塩と、銅含有アルコールとを混合する混合工程、を有することを特徴とする請求項１又は２に記載のシリコアルミノリン酸塩の製造方法。
【請求項４】
前記混合工程において、アルコールがエタノールであることを特徴とする請求項３に記載のシリコアルミノリン酸塩の製造方法。
【請求項５】
前記混合工程の後に、焼成工程を有することを特徴とする請求項３又は４に記載のシリコアルミノリン酸塩の製造方法。
【請求項６】
前記焼成工程において、焼成温度を５００℃以上とすることを特徴とする請求項５に記載のシリコアルミノリン酸塩の製造方法。
【請求項７】
請求項１又は２に記載のシリコアルミノリン酸塩を使用することを特徴とする窒素酸化物還元触媒の製造方法。
【請求項８】
請求項１又は２に記載のシリコアルミノリン酸塩を使用することを特徴とする窒素酸化物の還元方法。
【発明の詳細な説明】
【技術分野】
【０００１】
本発明は、銅を含有するＡＦＸ構造のシリコアルミノリン酸塩及びその製造方法に係る。より詳しくは、銅を含有し、かつ、高い固体酸量を有するＡＦＸ構造のシリコアルミノリン酸塩及びその製造方法、並びにこれを用いる窒素酸化物還元方法に関する。
【背景技術】
【０００２】
ＡＦＸ構造は、国際ゼオライト学会（Ｉｎｔｅｒｎａｔｉｏｎａｌ  Ｚｅｏｌｉｔｅ  Ａｓｓｏｃｉａｔｉｏｎ：以下、「ＩＺＡ」とする。）の構造コードに定められた構造である。この構造は８員環三次元細孔を有する構造であり、ＡＦＸ構造に含まれる細孔の径は０．３４ｎｍ×０．３６ｎｍである。ＡＦＸ構造を有するシリコアルミノリン酸塩として、ＳＡＰＯ−５６（非特許文献１、２）や、これにＭｎ又はＺｒを含有させたものが報告されている（非特許文献１）。これらのＳＡＰＯ−５６は、メタノールからのオレフィン製造触媒や、アルカンの酸化触媒として使用できることが報告されている（非特許文献１）。
【先行技術文献】
【非特許文献】
【０００３】
【非特許文献１】Ｓｔｕｄｉｅｓ  ｉｎ  Ｓｕｒｆａｃｅ  Ｓｃｉｅｎｃｅ  ａｎｄＣａｔａｌｙｓｉｓ，２００１年，１３５巻，２４８頁
【非特許文献２】Ｍｉｃｒｏｐｏｒｏｕｓ  ａｎｄ  Ｍｅｓｏｐｏｒｏｕｓ  Ｍａｔｅｒｉａｌｓ，２８（１９９９）１２５−１３７
【発明の概要】
【発明が解決しようとする課題】
【０００４】
非特許文献１及び２に開示されたＳＡＰＯ−５６はオレフィン製造触媒等、非水系の雰囲気下で使用される触媒として使用されている。その一方で、ＡＦＸ構造のシリコアルミノリン酸塩は、シリコアルミノリン酸塩の中でも耐水性が特に低く、水性溶媒中や含水分雰囲気下で使用すると容易にその結晶構造が崩壊する。非特許文献１に開示されたＳＡＰＯ−５６も同様に耐水性が低く、これを含水分環境下で使用する触媒等として適用することができなかった。
【０００５】
本発明は、これらの課題を解決し、含水分環境下で使用可能な触媒、更には窒素酸化物還元触媒として高い触媒活性を示すＡＦＸ構造のシリコアルミノリン酸塩を提供することを目的とする。
【課題を解決するための手段】
【０００６】
上記課題に鑑み、本発明者は鋭意検討した。その結果、銅を含有するＡＦＸ構造のシリコアルミノリン酸塩が窒素酸化物還元触媒として使用可能であることを見出し、本発明を完成するに至った。
【０００７】
以下、本発明の銅を含有するＡＦＸ構造のシリコアルミノリン酸塩（以下、「銅含有ＡＦＸ型シリコアルミノリン酸塩」とする。）について説明する。
【０００８】
シリコアルミノリン酸塩とは、ケイ素（Ｓｉ）、アルミニウム（Ａｌ）、リン（Ｐ）及び酸素（Ｏ）を、その骨格の主成分とするゼオライト類縁物質である。
【０００９】
シリコアルミノリン酸塩の組成は、一般的に、以下の（１）式で表すことができる。
【００１０】
（ＳｉｘＡｌｙＰｚ）Ｏ２          （１）
（但し、ｘ＋ｙ＋ｚ＝１）
【００１１】
本発明の銅含有ＡＦＸ型シリコアルミノリン酸塩は、ＡＦＸ構造のシリコアルミノリン酸塩（以下、「ＡＦＸ型シリコアルミノリン酸塩」とする。）である。ＡＦＸ構造は、ＩＺＡのＳｔｒｕｃｔｕｒｅ  Ｃｏｍｍｉｓｓｉｏｎが定めているＩＵＰＡＣ構造コードで表記した場合に、ＡＦＸ型となる構造である。
【００１２】
ＡＦＸ構造は、「ＡＴＬＡＳ  ＯＦ  ＺＥＯＬＩＴＥ  ＦＲＡＭＥＷＯＲＫ  ＴＹＰＥＳ」（２００７年、４０頁、エルゼビア社）などで確認することができる。当該構造は、８員環三次元細孔を有しており、その細孔直径は０．３４ｎｍ×０．３６ｎｍである。
【００１３】
本発明の銅含有ＡＦＸ型シリコアルミノリン酸塩は、ＡＦＸ構造を有する結晶性シリコアルミノリン酸塩である。そのため、粉末Ｘ線回折（以下、「ＸＲＤ」とする。）測定において、以下の表１に示すＸＲＤパターンをもって、その結晶構造を同定することができる。
【００１４】
【表１】
2014148441.tif 000002
【００１５】
ＡＦＸ型シリコアルミノリン酸塩としてはＳＡＰＯ−５６が例示できる。
【００１６】
本発明の銅含有ＡＦＸ型シリコアルミノリン酸塩は銅（Ｃｕ）を含有する。銅を含有することでこれを窒素酸化物還元触媒等として使用した場合に、高い窒素酸化物還元率を有する触媒となる。本発明において銅含有ＡＦＸ型シリコアルミノリン酸塩が含有する銅は、その金属のみならず、イオン、塩の形の銅を含むものである。
【００１７】
本発明の銅含有ＡＦＸ型シリコアルミノリン酸塩は、銅の含有量が０．５重量％以上であることが好ましく、０．８重量％以上であることがより好ましく、１．２重量％以上であることが更に好ましい。銅の含有量が０．５重量％以上であることで、窒素酸化物還元率がより高くなりやすい。一方、銅の含有量が多くなりすぎると、銅とシリコアルミノリン酸塩と反応などの副反応が生じるおそれがある。そのため、銅の含有量は５重量％以下、更には２重量％以下、また更には１．８重量％以下であることを挙げることができる。
【００１８】
ここで、本発明において、銅の含有量（重量％）は、銅含有シリコアルミノリン酸塩の乾燥重量に対する銅の重量である。また、乾燥重量とは、銅含有シリコアルミノリン酸塩に含まれるケイ素、リン、アルミニウム及び銅の酸化物重量の和である。乾燥重量は、例えば、空気雰囲気中、６００℃で３０分間焼成した後の銅含有シリコアルミノリン酸塩の重量を測定することで求めることができる。
【００１９】
本発明の銅含有ＡＦＸ型シリコアルミノリン酸塩が含有する銅は、ＡＦＸ型シリコアルミノリン酸塩の構造や細孔において、均一に分散していることが好ましい。これにより、本発明の銅含有ＡＦＸ型シリコアルミノリン酸塩がより高い窒素酸化物還元率を示しやすくなる。均一な銅の分散状態として、ＡＦＸ型シリコアルミノリン酸塩の細孔内部、及びＡＦＸ型シリコアルミノリン酸塩の表面に銅が分布していることが例示できる。
【００２０】
本発明の銅含有ＡＦＸ型シリコアルミノリン酸塩は、固体酸量が０．９０ｍｍｏｌ／ｇ以上であり、０．９５ｍｍｏｌ／ｇ以上であることが好ましく、１．００ｍｍｏｌ／ｇ以上であることが更に好ましい。固体酸量が０．９０ｍｍｏｌ／ｇ未満では、固体酸の量が少なくなりすぎる。固体酸量が０．９０ｍｍｏｌ／ｇ以上であることで、本発明の銅含有ＡＦＸ型シリコアルミノリン酸塩が、高い窒素酸化物還元率を有する窒素酸化物還元触媒となる。
【００２１】
固体酸量は高い方が好ましいが、その上限は１．６０ｍｍｏｌ／ｇ以下、更には１．４０ｍｍｏｌ／ｇ以下、また更には１．３５ｍｍｏｌ／ｇ以下、また更には１．３０ｍｍｏｌ／ｇ以下、また更には１．２０ｍｍｏｌ／ｇ以下、また更には１．１０ｍｍｏｌ／ｇ以下を挙げることができる。
【００２２】
ここで、「固体酸」とは、シリコアルミノリン酸塩の触媒活性を評価する指標となるものである。
【００２３】
固体酸は、アンモニアＴＰＤ法により確認及び定量することができる。
【００２４】
アンモニアＴＰＤ法としては、以下の３つの工程を有する方法を例示することができる。
【００２５】
１）シリコアルミノリン酸塩に吸着したガスや水分等を除去する前処理工程
２）アンモニアをシリコアルミノリン酸塩に吸着させるアンモニア吸着工程、及び
３）シリコアルミノリン酸塩に吸着されたアンモニアを、そこから脱離させるアンモニア脱離工程。
【００２６】
上記１）から３）の工程で適用する条件、例えば、温度、ガス種、ガス流量など、により、アンモニアＴＰＤ法で定量される固体酸量は異なりやすい。本発明におけるアンモニアＴＰＤ法としては以下の方法を例示することができる。
【００２７】
前処理工程として、試料０．１ｇに対し、６０ｍＬ／分、５００℃、１時間でヘリウムガスを流通する。次いで、アンモニア吸着工程として、試料へのアンモニア吸着が飽和になるまで、６０ｍＬ／分、室温で１０体積％アンモニアを含むヘリウムガスを試料に流通する。ヘリウムガスを６０ｍＬ／分、１００℃、１時間反応管に流通して雰囲気中のアンモニアを系外に排出した後、アンモニア脱離工程として、１０℃／分の昇温速度で７００℃まで昇温を行う。
【００２８】
当該アンモニア脱離工程で得られるアンモニア脱離曲線において、３００℃以上に頂点を有するアンモニア脱離ピーク（以下、「Ｈ−ピーク」とする。）の面積からアンモニア脱離量を求める。求まったアンモニア脱離量を、試料重量で割って得られる値をシリコアルミノリン酸塩の固体酸量（ｍｍｏｌ／ｇ）とする。なお、Ｈ−ピークが複数ある場合、これらのＨ−ピークの合計面積からアンモニア脱離量を求める。この際の試料重量は、試料に物理的に吸着した水分を含まない重量、すなわち、シリコアルミノリン酸塩に含まれるケイ素、リン、及びアルミニウムの酸化物重量の和である。このような重量として、例えば、試料を空気雰囲気下６００℃で３０分間熱処理した後の重量を用いることができる。
【００２９】
また、１００℃以上３００℃未満の範囲に頂点を有するアンモニア脱離ピーク（以下、「Ｌ−ピーク」とする。）とＨ−ピークとの間に極小値が存在する場合、その極小値に対応する温度以上でアンモニア脱離曲線が占める面積をＨ−ピークの面積とする。一方、ＬピークとＨ−ピークとの間に極小値が存在しない場合、３００℃以上でアンモニア脱離曲線が占める面積をＨ−ピークの面積とする。複数のアンモニア脱離ピークが存在する場合、最も高いＬ−ピークと最も低いＨ−ピーク間の極値をもって、Ｌ−ピークとＨ−ピークとの間の極小値とする。
【００３０】
次に、本発明の銅含有ＡＦＸ型シリコアルミノリン酸塩の製造方法について説明する。
【００３１】
本発明の銅含有ＡＦＸ型シリコアルミノリン酸塩は、ＡＦＸ構造のシリコアルミノリン酸塩と、銅含有アルコールとを混合する混合工程、を有することを特徴とする製造方法により製造することができる。
【００３２】
混合工程では、ＡＦＸ型シリコアルミノリン酸塩と、銅含有アルコールとを混合する。これにより、高い固体酸量を有し、なおかつ、銅を含有するＡＦＸ構造のシリコアルミノリン酸塩（銅含有ＡＦＸ型シリコアルミノリン酸塩）を得ることができる。
【００３３】
混合工程においては、ＡＦＸ型シリコアルミノリン酸塩であれば、任意のシリコアルミノリン酸塩を使用することができる。混合工程で使用するＡＦＸ型シリコアルミノリン酸塩の固体酸量が多いほど、得られる銅含有ＡＦＸ型シリコアルミノリン酸塩の固体酸量が多くなる。そのため、混合工程で使用するＡＦＸ型シリコアルミノリン酸塩は、その固体酸量が０．９０ｍｍｏｌ／ｇ以上であることが好ましく、１．３ｍｍｏｌ／ｇ以上であることがより好ましく、１．５ｍｍｏｌ／ｇ以上であることが更に好ましい。
【００３４】
混合工程に用いるＡＦＸ型シリコアルミノリン酸塩は、例えば、以下のモル組成比を有する反応混合物を結晶化して製造することが挙げられる。
【００３５】
Ｐ２Ｏ５／Ａｌ２Ｏ３            ０．５以上、１．５以下
ＳｉＯ２／Ａｌ２Ｏ３            ０．２以上、１．０以下
Ｈ２Ｏ／Ａｌ２Ｏ３              ５以上、１００以下
有機構造指向剤／Ａｌ２Ｏ３      ０．５以上、５以下
【００３６】
有機構造指向剤として、Ｎ，Ｎ，Ｎ’，Ｎ’−テトラメチル−１，６−ヘキサジアミン（以下、「ＴＭＨＤ」とする。）を挙げることができる。
【００３７】
結晶化の条件として、上記の反応混合物を、結晶化温度１００℃以上、２５０℃以下、結晶化時間５時間以上、２４０時間以下として密閉耐圧容器中で保持することを挙げることができる。
【００３８】
また、不純物や有機構造指向剤の除去のため、結晶化後のＡＦＸ型シリコアルミノリン酸塩は、適宜、洗浄、焼成してもよい。
【００３９】
混合工程における銅含有アルコールは、銅塩が溶解したアルコールであることが好ましい。アルコールを用いてＡＦＸ型シリコアルミノリン酸塩に銅を含有させることで、得られる銅含有ＡＦＸ型シリコアルミノリン酸塩の固体酸量が高くなりやすい。
【００４０】
アルコールは、メタノール、エタノール、プロパノール及びブタノールの群から選ばれる少なくとも１種であることが好ましく、メタノール又はエタノールのいずれか１種以上であることがより好ましく、エタノールであることが更に好ましく、実質的にエタノールのみであることが更により好ましい。
【００４１】
アルコールは、その濃度が９９％以上、更には９９．５％以上であることが好ましい。アルコール濃度が低いと不純物、特に水分を含みやすい。水分を含むアルコールを使用すると、得られる銅含有ＡＦＸ型ゼオライトの固体酸量が低下する傾向にある。
【００４２】
銅含有アルコールの水分はできるだけ少ないことが好ましいが、銅塩が含有する水和物に由来する水分等、不可避的な水分を含む場合がある。したがって、銅含有アルコールの水分は５％以下であることが好ましく、４％以下であることがより好ましい。アルコール濃度９９％以上のアルコールとして、ゼオライト等の脱水剤を用いて処理したアルコールや、無水アルコールを例示することができる。このうち、脱水剤で処理したアルコールは工業的に使用しやすい。
【００４３】
銅塩は、アルコールに溶解する銅塩であれば任意のものを使用できる。銅塩は、硫酸銅、硝酸銅、塩化銅又は酢酸銅などの銅の無機酸塩を例示することができる。
【００４４】
銅含有アルコールの銅濃度は、目的とする銅含有ＡＦＸ型シリコアルミノリン酸の銅含有量に合わせ、適宜、設定することができる。銅含有アルコールの銅濃度として、例えば、混合に使用する銅含有アルコールが含有する銅の総量が、目的とする銅含有ＡＦＸ型シリコアルミノリン酸塩の銅含有量となるような銅濃度を挙げることができる。
【００４５】
混合工程において、混合に用いる銅含有アルコールの量は任意である。銅含有アルコールの量として、混合に用いるＡＦＸ型シリコアルミノリン酸塩の重量に対して１０重量％以上、１００％重量以下、更には２０重量％以上、５０重量％を例示することができる。なお、混合に用いるＡＦＸ型シリコアルミノリン酸塩の重量は、これに含まれるケイ素、リン及びアルミニウムの酸化物重量の和であり、水分の重量は含まない。
【００４６】
本発明の製造方法では、このように混合工程において銅含有アルコールを用いてＡＦＸ型シリコアルミノリン酸塩に銅を含有させる。この方法により、高い固体酸量を有したまま銅が含有される理由のひとつとして、以下のことが考えられる。
【００４７】
すなわち、一般的な銅の含有は、水溶液を用いて行われる。水溶液を用いる含有方法では、水とシリコアルミノリン酸塩との間で何らかの副反応が生じ、これによりシリコアルミノリン酸塩の結晶性が低下する。そのため、混合工程においてシリコアルミノリン酸塩の固体酸量が低下する。これに対し、アルコールはこのような副反応が生じないため、混合工程においても固体酸量の低下がないと考えられる。
【００４８】
本発明の製造方法では、焼成工程を有することが好ましい。ＡＦＸ型シリコアルミノリン酸塩は８員環構造であり、１０員環構造よりもその細孔径が小さい。混合工程の後に、銅含有ＡＦＸ型シリコアルミノリン酸塩を焼成することにより、ＡＦＸ型シリコアルミノリン酸塩の細孔内への銅の移動と拡散がより促進され、なおかつ、銅がより安定した状態でＡＦＸ型シリコアルミノリン酸塩に含有される。これに加え、銅塩の不要成分等が除去され、銅をより安定化することができる。
【００４９】
焼成工程における焼成温度は５００℃以上、好ましくは５５０℃以上、更に好ましくは６００℃以上、更により好ましくは７００℃以上を挙げることができる。５００℃以上で焼成することで、銅含有ＡＦＸ型シリコアルミノリン酸塩において銅がより一層拡散し、安定化する。一方、焼成温度が高すぎると、銅含有ＡＦＸ型シリコアルミノリン酸塩の結晶性が低下する傾向がある。そのため、焼成温度は９００℃未満であることが好ましい。
【００５０】
焼成時間は３０分以上、１０時間以下を挙げることができる。これにより銅含有ＡＦＸ型シリコアルミノリン酸塩中において、銅が拡散しやすくなり、なおかつ、安定になりやすい。銅含有ＡＦＸ型シリコアルミノリン酸塩の結晶性を低下させず、なおかつ、銅を均一に拡散させるため、焼成時間は１時間以上、５時間以下であることが好ましく、１時間以上、３時間以下であることがより好ましい。
【００５１】
本発明の銅含有ＡＦＸ型シリコアルミノリン酸塩は、窒素酸化物を含有する気体と接触させることで、これを窒素酸化物還元触媒とすることができ、また、これを用いた窒素酸化物の還元方法とすることができる。
【００５２】
さらに、本発明の銅含有ＡＦＸ型シリコアルミノリン酸塩は、窒素酸化物を含有する気体、及び還元剤と接触させることによって、これを窒素酸化物を選択的に還元する選択的窒素酸化物還元触媒、いわゆるＳＣＲ触媒として使用することができ、また、これを用いた窒素酸化物の選択的還元方法とすることができる。
【００５３】
本発明の銅含有ＡＦＸ型シリコアルミノリン酸塩をこれらの触媒として使用するときは、これをそのままの状態、バインダー等を用いて成形した状態、又はハニカム等の担体にコーティングされた状態で使用することができる。
【００５４】
窒素酸化物として、例えば、一酸化窒素、二酸化窒素、三酸化二窒素、四酸化二窒素、及び一酸化二窒素の群から選ばれる少なくとも１種を挙げることができ、更には一酸化窒素、二酸化窒素及び一酸化二窒素の群から選ばれる少なくとも１種、また更には一酸化窒素又は二酸化窒素のいずれか１種以上を挙げることができる。
【００５５】
これらの窒素酸化物を含有する気体（以下、「窒素酸化物含有ガス」とする。）としては、例えば、ディーゼル自動車、ガソリン自動車、ボイラー又はガスタービン等の排気ガスを挙げることができる。なお、窒素酸化物含有ガスには窒素酸化物以外の成分が含まれていてもよい。窒素酸化物以外に含まれる成分として、例えば、炭化水素、一酸化炭素、二酸化炭素、水素、窒素、酸素、硫黄酸化物及び水の群から選ばれる少なくとも１種を挙げることができる。
【００５６】
本発明の銅含有ＡＦＸ型シリコアルミノリン酸塩を使用した窒素酸化物還元方法において、本発明の銅含有ＡＦＸ型シリコアルミノリン酸塩と窒素酸化物含有ガスとは、任意の空間速度で接触させればよい。接触の空間速度として、体積基準で５００〜５０万ｈｒ−１、更には２，０００〜３０万ｈｒ−１を例示することができる。
【００５７】
本発明の銅含有ＡＦＸ型シリコアルミノリン酸塩をＳＣＲ触媒として使用する場合、その還元剤としては、アンモニア、尿素、及び有機アミン類の群から選ばれる少なくとも１種を挙げることができる。
【００５８】
窒素酸化物の還元の際に還元剤を混合する方法は任意であるが、例えば、還元剤を気体として混合する方法、水溶液を気化させ混合する方法や、還元剤を噴霧熱分解させ混合させる方法などを挙げることができる。
【発明の効果】
【００５９】
本発明は、含水分環境下で使用される触媒、更には窒素酸化物還元触媒として高い触媒活性を示すＡＦＸ構造のシリコアルミノリン酸塩を提供することができる。さらには、本発明は、窒素酸化物還元触媒に適した、銅を含有し、かつ高い固体酸量を有するＡＦＸ構造のシリコアルミノリン酸塩を提供するができる。
【００６０】
本発明の銅含有ＡＦＸ型シリコアルミノリン酸塩により、１５０℃の低温から、５００℃の高温にわたる広い温度域において、高い窒素酸化物還元率を示す窒素酸化物還元触媒を提供することができる。
【実施例】
【００６１】
次に、本発明を実施例によりさらに具体的に説明するが、本発明はこれらの実施例によって何等限定されるものではない。
【００６２】
（粉末Ｘ線回折測定）
一般的なＸ線回折装置（商品名：ＭＸＰ−３、マックサイエンス社製）を使用し、試料の粉末Ｘ線回折測定をした。線源にはＣｕＫα線（λ＝１．５４０５Å）を用い、測定モードはステップスキャン、スキャン条件は毎秒０．０４°、計測時間は３秒、および測定範囲は２θとして４°から４４°の範囲で測定した。
【００６３】
得られたＸＲＤパターンと、表１の粉末Ｘ線回折パターンとを比較することで、試料を同定した。
【００６４】
（組成の分析、銅含有量の測定）
組成分析は誘導結合プラズマ発光分析法（ＩＣＰ法）により行った。すなわち、試料をフッ酸と硝酸の混合溶液に溶解させ、測定溶液を調製した。一般的な誘導結合プラズマ発光分析装置（商品名：ＯＰＴＩＭＡ３０００ＤＶ、ＰＥＲＫＩＮ  ＥＬＭＥＲ製）を用いて、得られた測定溶液を測定することで、試料の組成を分析し、また銅含有量を測定した。
【００６５】
（アンモニアＴＰＤ法による固体酸量の測定）
試料０．１ｇを固定床常圧流通式反応管に充填した。充填した試料に対し６０ｍＬ／分のヘリウム流通下で５００℃、１時間の前処理を行った。その後、１０体積％アンモニアを含有するヘリウムガスを、室温、６０ｍＬ／分で流通することで、試料にアンモニアを飽和吸着させた。飽和吸着後、１００℃、１時間、６０ｍＬ／分でヘリウムを試料に流通させることで、アンモニア脱気を行った。アンモニア脱気後、１０℃／分の昇温速度で７００℃まで昇温を行い、試料から脱離されたアンモニアを熱伝導度検出器により検出した。アンモニアの脱離曲線における、３００℃以上に頂点を有する脱離ピークに相当するアンモニア脱離量を、空気雰囲気下６００℃で３０分間熱処理した後の試料の重量で除した値（単位：ｍｍｏｌ／ｇ）を固体酸量とした。
【００６６】
（窒素酸化物の還元試験）
試料をプレス成形後、破砕して１２メッシュ〜２０メッシュに整粒した。整粒した試料粉末１．５ｍＬを常圧固定床流通式反応管に充填し、これを触媒層とした。当該触媒層に以下の成分を含む窒素ガスを１５００ｍＬ／分で流通させながら、１５０℃、２００℃、３００℃、４００℃及び５００℃のいずれかの温度における定常的な窒素酸化物の還元試験を行った。
【００６７】
ＮＯ        ：２００ｐｐｍ
ＮＨ３      ：２００ｐｐｍ
Ｏ２        ：１０体積％
Ｈ２Ｏ      ：  ３体積％
Ｎ２        ：残部
【００６８】
得られた試験結果を用いて、以下の式から試料の窒素酸化物還元率を求めた。
【００６９】
ＸＮＯｘ＝｛（［ＮＯｘ］ｉｎ−［ＮＯｘ］ｏｕｔ）／［ＮＯｘ］ｉｎ｝×１００
【００７０】
ここで、ＸＮＯｘは窒素酸化物の還元率（％）、［ＮＯｘ］ｉｎは入りガスの窒素酸化物濃度、［ＮＯｘ］ｏｕｔは触媒層通過後の出ガスの窒素酸化物濃度を示す。
【００７１】
合成例１
水１０１．５ｇ、８５％リン酸水溶液（試薬特級、キシダ化学製）４６．５ｇ、３０％コロイダルシリカ（日産化学製）８．４ｇ、ＴＭＨＤ（東京化成工業）７４．４ｇ、７７％擬ベーマイト（Ｐｕｒａｌ  ＳＢ、サソール製）１９．１ｇを混合し、次のモル組成の反応混合物を得た。
【００７２】
Ｐ２Ｏ５／Ａｌ２Ｏ３＝１．４
ＳｉＯ２／Ａｌ２Ｏ３＝０．３
Ｈ２Ｏ／Ａｌ２Ｏ３＝５０
ＴＭＨＤ／Ａｌ２Ｏ３＝３．０
【００７３】
この反応混合物を２００ｍＬのステンレス製密閉耐圧容器に入れ、回転下、２００℃で６９時間保持して結晶化させた。
【００７４】
結晶化後の生成物をろ過、水洗後、１１０℃で一晩乾燥して生成物を乾燥した。乾燥後の生成物は、結晶構造がＡＦＸ構造であり、以下の組成を有していた。
【００７５】
（Ｓｉ０．０９Ａｌ０．５０Ｐ０．４１）Ｏ２
【００７６】
これにより、生成物はＡＦＸ型シリコアルミノリン酸塩であることが確認できた。
【００７７】
得られたＡＦＸ型シリコアルミノリン酸塩を６００℃で２時間焼成し合成例１のＡＦＸ型シリコアルミノリン酸塩とした。当該ＡＦＸ型シリコアルミノリン酸塩の固体酸量は１．０８ｍｍｏｌ／ｇであった。
【００７８】
合成例２
水１１２．６ｇ、８５％リン酸水溶液３４．４ｇ、３０％コロイダルシリカ５．８ｇ、ＴＭＨＤ７７．２ｇ、及び７７％擬ベーマイト１９．９ｇを混合し、以下のモル組成の反応混合物を調製した。
【００７９】
Ｐ２Ｏ５／Ａｌ２Ｏ３＝１．０
ＳｉＯ２／Ａｌ２Ｏ３＝０．２
Ｈ２Ｏ／Ａｌ２Ｏ３＝５０
ＴＭＨＤ／Ａｌ２Ｏ３＝３．０
【００８０】
この反応混合物を２００ｍＬのステンレス製密閉耐圧容器に入れ、回転下、２００℃で７１時間保持して結晶化させた。
【００８１】
結晶化後の生成物をろ過、水洗後、１１０℃で一晩乾燥して生成物を乾燥した。乾燥後の生成物は、結晶構造がＡＦＸ構造であり、以下の組成を有していた。
【００８２】
（Ｓｉ０．１１Ａｌ０．５０Ｐ０．３９）Ｏ２
【００８３】
これにより、生成物はＡＦＸ型シリコアルミノリン酸塩であることが確認できた。
【００８４】
得られたＡＦＸ型シリコアルミノリン酸塩を６００℃で２時間焼成し合成例４のＡＦＸ型シリコアルミノリン酸塩とした。当該ＡＦＸ型シリコアルミノリン酸塩の固体酸量は１．３０ｍｍｏｌ／ｇであった。
【００８５】
実施例１
エタノール（試薬一級、日本アルコール産業株式会社製）を３Ａゼオライト成形体（ゼオラムＡ−３、東ソー株式会社製）と一晩接触させ、これを脱水処理した。脱水処理後のエタノール３．６ｇに硝酸銅３水和物（試薬特級、キシダ化学製）０．６５ｇを溶解させ、硝酸銅含有脱水エタノールを得た。
【００８６】
合成例１のＡＦＸ型シリコアルミノリン酸塩１０ｇと、硝酸銅含有脱水エタノールとを乳鉢で５分間混合して混合物を得、これを１１０℃で３０分乾燥させた。乾燥後の混合物を空気雰囲気中、８００℃で１時間焼成することで本実施例の銅含有ＡＦＸ型シリコアルミノリン酸塩を得た。
【００８７】
当該銅含有ＡＦＸ型シリコアルミノリン酸塩は、結晶構造がＡＦＸ構造、銅含有量が１．６重量％、固体酸量は０．９８ｍｍｏｌ／ｇであった。
【００８８】
実施例２
実施例１と同様な方法で、エタノールを脱水処理した。脱水処理後のエタノール３．６ｇに硝酸銅３水和物０．６２ｇを溶解させ、硝酸銅含有脱水エタノールを得た。
【００８９】
合成例２のＡＦＸ型シリコアルミノリン酸塩１０ｇと、当該硝酸銅含有脱水エタノールとを実施例１と同様な方法で混合、乾燥、及び焼成することで、本実施例の銅含有ＡＦＸ型シリコアルミノリン酸塩を得た。
【００９０】
当該銅含有ＡＦＸ型シリコアルミノリン酸塩は、結晶構造がＡＦＸ構造、及び銅含有量が１．４重量％、及び固体酸量が１．１７ｍｍｏｌ／ｇであった。
【００９１】
比較例１
硝酸銅含有脱水エタノールの代わりに、純水３．６ｇに、硝酸銅３水和物０．６５ｇを溶解させた硝酸銅水溶液を使用したこと以外は実施例１と同様な方法で、本比較例の銅含有シリコアルミノリン酸塩を得た。
【００９２】
当該銅含有シリコアルミノリン酸塩は、結晶性が著しく低下して非晶質となっており、ＡＦＸ構造を有していなかった。また、当該銅含有シリコアルミノリン酸塩は、銅含有量が１．６重量％、固体酸量が０．０７ｍｍｏｌ／ｇであった。
【００９３】
比較例２
硝酸銅含有脱水エタノールの代わりに、純水３．６ｇに、硝酸銅３水和物０．６５ｇを溶解させた硝酸銅水溶液を使用したこと以外は実施例２と同様な方法で、本比較例の銅含有シリコアルミノリン酸塩を得た。
【００９４】
当該銅含有シリコアルミノリン酸塩は、結晶性が著しく低下して非晶質となっており、ＡＦＸ構造を有していなかった。また、当該銅含有シリコアルミノリン酸塩は、銅含有量が１．６重量％、固体酸量が０．０７ｍｍｏｌ／ｇであった。
【００９５】
測定例（窒素酸化物の還元試験）
実施例１、２及び比較例１で得られた銅含有ＡＦＸ型シリコアルミノリン酸塩について窒素酸化物の還元試験を行った。
【００９６】
なお、試験は、合成後の試料、すなわち銅含有後に空気雰囲気中、８００℃で１時間焼成した状態（以下、「耐久処理前」とする。）の銅含有ＡＦＸ型シリコアルミノリン酸塩、及び、以下の条件による耐久処理を施した状態（以下、「耐久処理後」とする。）の銅含有ＡＦＸ型シリコアルミノリン酸塩について行った。
【００９７】
耐久処理前後の試料の窒素酸化物還元率を表２に示す。
【００９８】
（耐久処理）
耐久処理前の銅含有ＡＦＸ型シリコアルミノリン酸塩をプレス成形後、１２メッシュ〜２０メッシュに整粒した。整粒後の銅含有ＡＦＸ型シリコアルミノリン酸塩３ｍＬを常圧固定床流通式反応管に充填し、これに１０体積％のＨ２Ｏを含む空気を３００ｍＬ／分で流通させて耐久処理とした。空気の流通は９００℃で１時間行った。
【００９９】
【表２】
2014148441.tif 000003
【０１００】
表２から、実施例で得られた試料は、耐久処理前後のいずれの状態においても、１５０℃から５００℃の温度にかけて高い窒素酸化物還元率を示した。特に１５０℃から５００℃の全ての領域で、耐久処理後の窒素酸化物還元率が耐久処理前の窒素酸化物還元率を上回っていた。これより、耐久処理によりＡＦＸ型シリコアルミノリン酸塩における金属の分散安定化が一層促進されたことが示唆された。また、１５０℃では４０％以上、２００℃では６０％以上と、比較的低温の領域においても高い窒素酸化物還元率を示すことが分かった。
【０１０１】
一方、比較例１で得られた試料は耐久処理前後のいずれにおいても実施例で得られた試料よりも低い窒素酸化物還元率であった。特に、２００℃以下の低温では、耐久処理前においても窒素酸化物還元率が６％以下であり、ほとんど窒素酸化物の還元ができないことが分かった。
【産業上の利用可能性】
【０１０２】
本発明の銅含有ＡＦＸ型シリコアルミノリン酸塩は、触媒、特に窒素酸化物還元触媒や、ＳＣＲ触媒として使用することができる。